(57)【特許請求の範囲】
【請求項１】
炭素数２０以上のｎ−パラフィンを含有する燃料油および低温流動性向上剤からなる燃料油組成物であって、低温流動性向上剤がエチレン（ａ）および炭素数２〜２４の脂肪族カルボン酸のビニルエステル（ｂ）を必須構成単量体としてなる共重合体（Ａ）からなり、燃料油中の炭素数２０以上のｎ−パラフィンの炭素数（ｘ）とその含有量（ｙ［重量％］）の下記関係式（１）における傾き（α）の絶対値（αa）と、燃料油組成物中の共重合体（Ａ）の含有量（ＷA［重量％］）が下式（２）の関係を満たし、かつ、（Ａ）の＋１０℃におけるヘキサン不溶分（ＩH［重量％］）と（αa）が下式（３）の関係を満たすことを特徴とする燃料油組成物。
ｙ＝αｘ＋β                                       （１）
０．０４  ≦  ＷA÷（αa−０.１７）  ≦  ０．４    （２）
−４  ≦  （ＩH−５）×（αa−０.１４）  ≦  ５    （３）
【請求項２】
（αa）が０.２〜０.５である請求項１記載の燃料油組成物。
【請求項３】
（ＩH）と（ＷA）が下式（４）の関係を満たす請求項１または２記載の燃料油組成物。
２５０×ＷA＋ＩH ≦  ３５                  （４）
【請求項４】
燃料油中の炭素数２０以上のｎ−パラフィンの含有量の総量が３〜１０重量％である請求項１〜３のいずれか記載の燃料油組成物。
【請求項５】
燃料油の曇り点（ＣＰ）が−８〜＋２℃である請求項１〜４のいずれか記載の燃料油組成物。
【請求項６】
燃料油の硫黄含量が０．００５重量％以下である請求項１〜５のいずれか記載の燃料油組成物。
【請求項７】
（Ａ）中のエチレン（ａ）単位のモル％が７０〜９５モル％である請求項１〜６のいずれか記載の燃料油組成物。
【請求項８】
（Ａ）が、炭素数２〜４の飽和脂肪族カルボン酸のビニルエステル(b1)を必須構成単量体とする共重合体である請求項１〜７のいずれか記載の燃料油組成物。
【請求項９】
（Ａ）が、炭素数５〜２４の脂肪族カルボン酸のビニルエステル(b2)を必須構成単量体とする共重合体である請求項１〜７のいずれか記載の燃料油組成物。
【請求項１０】
(b2)が炭素数８〜１５の分岐飽和脂肪族カルボン酸のビニルエステルである請求項９記載の燃料油組成物。
【請求項１１】
（Ａ）の1Ｈ-ＮＭＲで測定される分岐度が４％以下である請求項１〜１０のいずれか記載の燃料油組成物。
【請求項１２】
（Ａ）の＋１０℃におけるヘキサン不溶分（ＩH）が３０重量％以下であり、かつ（Ａ）の−２０℃におけるヘキサン不溶分（ＩL）が６０重量％以上である請求項１〜１１のいずれか記載の燃料油組成物。
【請求項１３】
（Ａ）の５％ケロシン溶液の曇点が＋３０℃〜−１０℃である請求項１〜１２のいずれか記載の燃料油組成物
【発明の詳細な説明】
【０００１】
【発明の属する技術分野】
本発明は、燃料油組成物に関する。詳しくは、ワックス含有燃料油と流動性向上剤を含有する燃料油組成物に関する。
【０００２】
【従来の技術】
石油中間留出油、例えば、ディーゼル燃料油、Ａ重油等は、冬期あるいは寒冷地において低温（例えば０℃〜−２０℃）にさらされると、その中に含まれるワックスが析出し、配管系のフィルターを目詰まらせたり、又、配管系内にて固化することにより不具合が発生している。
これらの低温での流動性に関する問題点を解決するために、従来、▲１▼エチレン−飽和カルボン酸ビニルエステル系共重合体を基油に添加する方法が数多く提案されている。例えば、特公昭３９−２００６９２号公報、特公昭４８−２３１６５号公報、特開昭５９−１３６３９１号公報などに記載されている。
また、これらの低温流動性をより向上させるものとして、▲２▼エチレン−カルボン酸ビニル共重合体の不飽和ジカルボン酸エステルグラフト付加物及びそれら付加物とエチレン−酢酸ビニル共重合体、エチレン−アクリル酸エステル共重合体を併用して添加する方法［特公昭５８−３９４７２公報、特開平１０−２４５５７４号公報］などが提案されている。
【０００３】
【発明が解決しようとする課題】
しかし、これら▲１▼、▲２▼に開示されているものは、燃料油の低温での流動性を向上させるものの、副作用として常温でフィルターの目詰まりを起こす問題（通油性の低下）が生じる。従来の硫黄含量が高い燃料油においては、比較的少量の流動性向上剤で低温流動性を向上できたため、通油性の低下は大きな問題とはならなかったが、低硫黄燃料油に対しては低温流動性を向上させるのに必要な添加量が著しく増大し、その結果、通油性の低下が問題となっている。
近年、環境問題から燃料油組成物中の硫黄含量の低減が望まれており、低温流動性に優れ、かつ通油性の問題のない低硫黄燃料油組成物の開発が望まれている。
【０００４】
【課題を解決するための手段】
本発明者らは鋭意検討した結果、高硫黄含量の燃料油からなる燃料油組成物のみならず、とりわけ低硫黄含量とした場合においても、低温流動性に優れ、かつ通油性の問題のない燃料油組成物を見いだし本発明に至った。
すなわち本発明は、炭素数２０以上のｎ−パラフィンを含有する燃料油および低温流動性向上剤からなる燃料油組成物であって、低温流動性向上剤がエチレン（ａ）および炭素数２〜２４の脂肪族カルボン酸のビニルエステル（ｂ）を必須構成単量体としてなる共重合体（Ａ）からなり、燃料油中の炭素数２０以上のｎ−パラフィンの炭素数（ｘ）とその含有量（ｙ［重量％］）の下記関係式（１）における傾き（α）の絶対値（αa）と、燃料油組成物中の共重合体（Ａ）の含有量（ＷA［重量％］）が下式（２）の関係を満たし、かつ、（Ａ）の＋１０℃におけるヘキサン不溶分（ＩH［重量％］）と（αa）が下式（３）の関係を満たすことを特徴とする燃料油組成物である。
ｙ＝αｘ＋β                                       （１）
０．０４  ≦  ＷA÷（αa−０.１７）  ≦  ０．４    （２）
−４  ≦  （ＩH−５）×（αa−０.１４）  ≦  ５    （３）
【０００５】
【発明の実施の形態】
本発明において、炭素数２０以上のｎ−パラフィンを含有する燃料油としては、低硫黄原油（たとえば、ミナス原油等、南方系の原油）の通常の蒸留で得られるＪＩＳ１号軽油、ＪＩＳ２号軽油、ＪＩＳ３号軽油、ＪＩＳ特３号軽油およびＡ重油；通常の原油から水素化脱硫処理工程を経て製造される脱硫軽油およびＡ重油；該脱硫軽油と直留軽油（水素化脱硫工程前の軽油）をブレンドして得られる軽油留分から製造されるＪＩＳ１号軽油、ＪＩＳ２号軽油、ＪＩＳ３号軽油、ＪＩＳ特３号軽油およびＡ重油などが挙げられる。
これらのうち、水素化脱硫処理工程を経て製造される脱硫軽油を５０％以上ブレンドして製造される、ＪＩＳ１号軽油、ＪＩＳ２号軽油、ＪＩＳ３号軽油およびＪＩＳ特３号軽油に対して有用であり、特にＪＩＳ２号軽油およびＪＩＳ３号軽油において本発明の燃料油組成物は有用である。
本発明における燃料油の曇り点は、下限が通常−２５℃、好ましくは−８℃、さらに好ましくは−６℃であり、上限が＋５℃、好ましくは＋２℃、さらに好ましくは０℃である。曇り点が上記範囲の燃料油を使用すると、本発明の燃料油組成物は低温流動性と通油性の両立の観点で特に優れる。
本発明における燃料油の硫黄含有量は、通常０．０５％以下、好ましくは０．００５％以下である。硫黄含量が低い燃料油ほど後述の（αa）が大きくなる、すなわちワックスの析出温度がシャープになりやすいため、本発明の燃料油組成物は低温流動性と通油性の両立の観点で優れる。
【０００６】
燃料油中の炭素数２０以上の各ｎ−パラフィンの含有量は、以下のガスクロマトグラフィー法によって求めることができる。
キャピラリーカラム（例えばＪ＆Ｗ Scientific社製ＤＢ−１ＨＴ、長さ３０ｍ、口径０.２５ｍｍ、膜厚０.１μｍ）を付した、キャピラリーガスクロマトグラフ装置（例えば島津製作所製ＧＣ−１４Ｂ、ＦＩＤ検知器）を用い、ヘリウムをキャリアガスとし、インジェクション温度３６０℃、ディテクター温度３６０℃にて、カラム温度を１４０から３５５℃まで毎分５℃の昇温させて、サンプル量０.５μlをスプリット比１／６０で注入し測定する。
測定結果は、データ処理装置（例えば島津製作所製クロマトパックＣＲ−７Ａ）を用いて各ピークの面積％を求める。燃料油中の分岐パラフィンおよびナフテン成分は異性体が多く、ピークが十分に分割できない。そのピークがｎ−パラフィンのピークに一部重なるが、ピークを垂直に分割することで面積％を求める。なお、ｎ−パラフィンの同定は、標品を用い、そのリテンションタイムの比較から決定する。
上記測定によって求めた各ｎ−パラフィンのピークの、試料全体のピークの合計に対する面積％をもって各ｎ−パラフィンの含有量（重量％）とする。
上記で求めた炭素数２０以上の各ｎ−パラフィンについて、その炭素数をｘ軸にして、その含有量（重量％）をｙ軸にしてプロットする。最小二乗法にて一次近似し、下記式（１）を得て、その傾き（α）の絶対値（αa）を求める。
ｙ＝αｘ＋β          （１）
なお、燃料油の種類によっては、上記ｎ−パラフィンの含油量分布が一次近似から外れ、相関係数（ｒ2）が０.９４未満になる場合がある。その場合は、相関係数が０.９４以上になるように、含有量が少ない炭素数の大きなものから順に最小二乗法から省いて算出する。
本発明において（α）の絶対値（αa）は、下限が好ましくは０.２、さらに好ましくは０．２３、特に好ましくは０．２７であり、上限は好ましくは０.５、さらに好ましくは０.４５、特に好ましくは０.４２である。
（αa）が上記範囲の燃料油に対して本発明を適用することで、低温流動性と通油性の両立が図れる点で好ましい。
また、炭素数２０以上のｎ−パラフィンの含有量の総量は、好ましくは３〜１０重量％、さらに好ましくは４〜８重量％、特に好ましくは４.５〜７.５重量％である。
【０００７】
本発明においては、前記（αa）と、後述の共重合体（Ａ）の含有量（ＷA［重量％］）が以下の関係を満たすことが重要である。
０.０４  ≦  ＷA÷（αa−０.１７）  ≦  ０.４          （１）
［ＷA÷（αa−０.１７）］は、下限が通常０．０４、好ましくは０.０５、さらに好ましくは０．０６であり、上限が０．４、好ましくは０.３、さらに好ましくは０.２４、特に好ましくは０.２１である。
前記範囲とすることで、低温流動性と通油性の両立が図れる。
【０００８】
エチレン（ａ）とともに共重合体（Ａ）を構成する、炭素数２〜２４の脂肪族カルボン酸のビニルエステル（ｂ）としては、炭素数２〜４（カルボニル炭素も含む：以下同様）の飽和脂肪族カルボン酸のビニルエステル(b1)および炭素数５〜２４の脂肪族カルボン酸のビニルエステル(b2)が挙げられる。
(b1)としては、酢酸ビニル、プロピオン酸ビニル、酪酸ビニル、イソ酪酸ビニルなどが挙げられる。
(b2)としては、分岐飽和脂肪族カルボン酸のビニルエステル(b21)、直鎖飽和脂肪族カルボン酸のビニルエステル(b22)、不飽和脂肪族カルボン酸のビニルエステル(b23)などが挙げられる。
(b21)としては、２級アルキル基を有する脂肪族カルボン酸ビニルエステル［例えば、２-エチルヘキサン酸ビニル、イソドデカン酸ビニル、イソステアリン酸ビニルなど］および３級アルキル基を有する脂肪族カルボン酸ビニルエステル［例えば、ネオペンタン酸ビニル、ネオノネン酸ビニル、ネオデカン酸ビニル、ネオウンデカン酸ビニルなど］が挙げられる。
(b22)としては、ｎ−ヘキサン酸ビニル、ｎ−デカン酸ビニル、ｎ−ドデカン酸ビニル、ステアリン酸ビニル、ベヘン酸ビニルなどが挙げられる。
(b23)としては、デセン酸ビニル、ドデセン酸ビニル、ドデカジエン酸ビニル、テトラデセン酸ビニル、ヘキサデセン酸ビニル、オレイン酸ビニル、リノール酸ビニル、リノレン酸ビニル、エイコセン酸ビニルなどが挙げられる。
これら（ｂ）のうち、好ましいものは(b1)、(b2)およびそれらの併用であり、さらに好ましいものは(b1)およびそれと(b2)の併用であり、特に好ましいものは(b1)およびそれと(b21)の併用であり、とりわけ好ましいものは酢酸ビニルと炭素数５〜２４の分岐３級脂肪族カルボン酸ビニルエステルの併用である。
【０００９】
共重合体（Ａ）は、（ａ）および（ｂ）から誘導される単位の他に必要により１種以上の（ａ）、（ｂ）以外のその他のビニル単量体（ｃ）から誘導される単位を構成単位として含んでいてもよい。
（ｃ）としては、アルキルアルコール（好ましくは炭素数１〜３０の直鎖または分岐アルキルアルコール）の不飽和カルボン酸［（メタ）アクリル酸、クロトン酸、マレイン酸、フマル酸、イタコン酸など］エステル［（メタ）アクリル酸メチル、（メタ）アクリル酸エチル、（メタ）アクリル酸プロピル、（メタ）アクリル酸ｎ−ブチル、（メタ）アクリル酸２−エチルヘキシル、（メタ）アクリル酸ドデシル、（メタ）アクリル酸テトラデシル、（メタ）アクリル酸ヘプタデシル、（メタ）アクリル酸オクタデシル、（メタ）アクリル酸ベヘニル、マレイン酸モノメチル、マレイン酸モノエチル、マレイン酸モノブチル、マレイン酸モノ２-エチルヘキシル、マレイン酸モノドデシル、マレイン酸ジメチル、マレイン酸ジエチル、マレイン酸ジブチル、マレイン酸ビス２-エチルヘキシル、マレイン酸ジドデシル、フマル酸モノメチル、フマル酸モノブチル、フマル酸モノ２-エチルヘキシル、フマル酸ジメチル、フマル酸ジエチル、フマル酸ジブチル、フマル酸ビス２-エチルヘキシル、フマル酸ジドデシルイタコン酸モノメチル、イタコン酸モノエチル、イタコン酸モノブチル、イタコン酸モノ２-エチルヘキシル、イタコン酸モノドデシル、イタコン酸ジメチル、イタコン酸ジエチル、イタコン酸ジブチル、イタコン酸ビス２-エチルヘキシル、イタコン酸ジドデシルなど］；脂環アルコールの不飽和カルボン酸エステル［（メタ）アクリル酸シクロヘキシルおよび（メタ）アクリル酸デカヒドロナフチル、（メタ）アクリル酸シクロヘキシルエチルなど］；芳香族アルコールの不飽和カルボン酸エステル［（メタ）アクリル酸フェニル、（メタ）アクリル酸ベンジル、マレイン酸モノベンジル、マレイン酸ジフェニル、フマル酸ジベンジル、フマル酸モノベンジル、フマル酸ジフェニル、フマル酸ジベンジル、イタコン酸モノベンジル、イタコン酸ジフェニル、イタコン酸ジベンジルなど］；多価アルコール類の不飽和カルボン酸エステル［エチレングリコールジ（メタ）アクリレート、プロピレングリコールジ（メタ）アクリレート、ネオペンチルグリコールジ（メタ）アクリレート、トリメチロールプロパントリ（メタ）アクリレートおよび（ポリ）オキシエチレン（重合度＝１〜１００）ジ（メタ）アクリレートなど］；炭素数３〜５０の直鎖または分岐の１-オレフィン［プロピレン、1-ブテン、1-ペンテン、1-ヘキセン、4-メチルペンテン-1、1-オクテン、1-ドデセン、1-テトラデセンおよび1-オクタデセンおよびその他のα−オレフィンなど］；脂環式炭化水素系ビニル単量体［シクロヘキセン、（ジ）シクロペンタジエン、ノルボルネン、ピネン、インデン、ビニルシクロヘキセンなど］；炭素数２〜４のアルケニル基を有するアルキルアルケニルエーテル［炭素数１〜１２の直鎖又は分岐アルキル基を有するアルキルアルケニルエーテル（メチルビニルエーテル、エチルビニルエーテル、ブチルビニルエーテル、オクチルビニルエーテル、ドデシルビニルエーテル、メチルアリルエーテル、エチルアリルエーテル、ブチルアリルエーテル、オクチルアリルエーテル、ドデシルアリルエーテルなど）、アリールビニルエーテル（フェニルビニルエーテルなど）］；芳香族炭化水素系ビニル単量体［スチレン、ビニルトルエンなど］；炭素数４〜１２のアルカジエン［ブタジエン、イソプレン、1,4-ペンタジエン、1,7-オクタジエンなど］；ビニルケトン類［メチルビニルケトン、ブチルビニルケトン、フェニルビニルケトンなど］；ハロゲン原子含有ビニル単量体［塩化ビニル、塩化ビニリデン、臭化ビニルなど］；アミド基もしくはイミド基含有ビニル単量体｛非置換もしくはアルキル（炭素数１〜４）置換（メタ）アクリルアミド［（メタ）アクリルアミド、N-メチル（メタ）アクリルアミド、N-i-プロピル（メタ）アクリルアミド、N,N-ジメチル（メタ）アクリルアミドなど］、N-ビニルカルボン酸アミド［N-ビニルホルムアミド、N-ビニルアセトアミド、N-ビニルピロリドンなど］、および非置換もしくは置換マレイミド［マレイミド、フェニルマレイミド、エチルマレイミド、ドデシルマレイミドなど］など｝；ヒドロキシル基含有ビニル単量体｛ヒドロキシル基含有芳香族ビニル単量体［p-ヒドロキシスチレンなど］、ヒドロキシアルキル（炭素数２〜６）（メタ）アクリレート［2-ヒドロキシエチル（メタ）アクリレートなど］、および炭素数２〜１２のアルケノール［ビニルアルコール（カルボン酸ビニル単位の加水分解により形成される）、（メタ）アリルアルコール、（イソ）プロペニルアルコール、1-オクテノールなど］など｝；１〜３級アミノ基含有単量体｛炭素数２〜６のアルケニルアミン［ビニルアミン、アリルアミン、クロチルアミンなど］、アミノアルキル（炭素数２〜６）（メタ）アクリレート［アミノエチル（メタ）アクリレート、ジメチルアミノエチル（メタ）アクリレート、ジエチルアミノエチル（メタ）アクリレート、モルホリノエチル（メタ）アクリレートなど］、アミノアルキル（炭素数２〜６）（メタ）アクリルアミド［アミノエチル（メタ）アクリルアミド、ジメチルアミノプロピル（メタ）アクリルアミドなど］、アミノ基含有芳香族ビニル単量体［N,N-ジメチルアミノスチレンなど］、含窒素複素環含有ビニル単量体［ビニルピリジン、ビニルカルバゾールなど］など｝；ニトリル基またはニトロ基含有ビニル単量体［（メタ）アクロロニトリル、シアノスチレン、ニトロスチレンなど］；エポキシ基含有ビニル単量体［グリシジル（メタ）アクリレート、グリシジル（メタ）アリルエーテルなど］；カルボキシル基含有ビニルモノマー［（メタ）アクリル酸、クロトン酸、桂皮酸、（無水）マレイン酸、（無水）フマル酸および（無水）イタコン酸、シトラコン酸およびアコニット酸など］；ポリオキシアルキレン鎖を有するビニルモノマー［（メタ）アクリル酸ポリオキシエチレン（重合度＝２〜１００）グリコールモノエステル、（メタ）アクリル酸ポリオキシプロピレン（重合度＝２〜１００）グリコールモノエステル、（メタ）アクリル酸メトキシポリオキシエチレン（重合度＝２〜１００）グリコールエステル、（メタ）アクリル酸ラウロキシポリオキシエチレン（重合度＝２〜１００）グリコールエステルなど］；イソシアネート基含有ビニルモノマー［イソシアナトエチル（メタ）アクリレート、ｍ−イソプロペニル−α，α−ジメチルメチルベンジルイソシアネートなど］などが挙げられる。
【００１０】
（Ａ）における構成単位のうち、エチレン基（ａ）の割合は、好ましくは７０〜９５モル％、さらに好ましくは７５〜９０モル％、特に好ましくは８０〜８７モル％であり、重量％としては好ましくは４０〜８５重量％、さらに好ましくは４５〜７５、とくに好ましくは５０〜６８重量％である。エチレン基の割合が７０モル％以上（または４０重量％以上）であれば、低温流動性向上効果に優れる点で好ましく、９５モル％以下（または８５重量％以下）であれば通油性に優れる点で好ましい。
（ｂ）の割合は、好ましくは２〜３０モル％、さらに好ましくは５〜２５モル％、とくに好ましくは１０〜２０モル％である。
また、必要により併用される（ｃ）の割合は、好ましくは全構成単位のうちの１０モル％以下であり、さらに好ましくは５モル％以下、特に好ましくは３モル％以下である。
【００１１】
本発明において共重合体（Ａ）は、その全量もしくは、一部に対してさらに前述の（ｃ）をグラフト重合することもできる。エチレン含量が多い（Ａ）にグラフト重合したもの（Ａ'）を（Ａ）と併用することで通油性を悪化させることなく低温流動性を向上できる点で好ましい。
（Ａ）中の（Ａ'）の比率は、通常０〜３０重量％、好ましくは０〜２０重量％、さらに好ましくは５〜１５重量％である。
グラフト重合する（ｃ）として好ましいものは、アルキルアルコールの不飽和カルボン酸エステルであり、さらに好ましいものはフマル酸ジアルキルエステルおよびマレイン酸ジアルキルエステルである。
グラフト重合体（Ａ'）中のグラフト重合する（ｃ）の比率は、（Ａ'）の全重量に基づいて好ましくは０〜６０％、さらに好ましくは１０〜５０％である。
また本発明においては、共重合組成の異なる２種以上の（Ａ）を併用することもできる。２種以上の（Ａ）を併用することで低温流動性が向上する点で好ましく、とりわけ燃料油の（αa）が小さい場合に有効である。
【００１２】
本発明においては、共重合体（Ａ）は、特定の温度でのヘキサン不溶分が特定の範囲であることが好ましい。
（Ａ）の＋１０℃におけるヘキサン不溶分（ＩH）は、好ましくは３０％以下（以下において特に断りのない限り％は重量％を表す）、さらに好ましくは２０％以下、特に好ましくは１５％以下、とりわけ好ましくは１０％以下である。
ＩHを３０％以下にすることで低温流動性、通油性のいずれもが向上する点で好ましい。
また、（Ａ）の−２０℃におけるヘキサン不溶分（ＩL）は、好ましくは４０％以上、より好ましくは６０％以上、さらに好ましくは６５％以上、特に好ましくは７０％以上である。
ＩLを６０％以上にすることで低温流動性が向上する点で好ましい。
＋１０℃および−２０℃におけるヘキサン不溶分は、以下の方法により測定することができる。まず、試料１００ｇを５００ｍｌのビーカーに採り取り、これを１５０℃、１０ｍｍＨｇで２時間減圧乾燥することにより揮発成分を蒸発させる。これを約３０ｇ精秤し（重量を(Ｗ)[ｇ]とする）、その２０％濃度のn-ヘキサン溶液を作製する（必要により加温して均一透明になるまで溶解する）。これを４００ｍｌの遠沈管に入れ、＋１０℃の恒温槽中にて４時間静置する。これを＋１０℃に温調した遠心分離機にて１０,０００ｒｐｍで３０分間遠心分離した後、不溶分と可溶分をデカンテーションして分離する。遠沈管内の不溶分を１２０℃、１０ｍｍＨｇで２時間減圧乾燥することにより残存ヘキサンを蒸発させ、その重量(Ｗi)[ｇ]から＋１０℃におけるヘキサン不溶分（Ｗi／Ｗ×100[％]）を算出する。
一方、＋１０℃におけるヘキサン可溶分として分離した溶液を再度遠沈管中に入れ、−２０℃の恒温槽中にて４時間静置する。これを−２０℃に温調した遠心分離機にて前述と同様の条件で遠心分離し、不溶分と可溶分を分離する。得られた可溶分を減圧エバポレータにて濃縮後前述と同様の条件で減圧乾燥し、その重量（Ｗs）[ｇ]から−２０℃におけるヘキサン不溶分｛100−（Ｗs／Ｗ）×100｝[％]を算出する。
【００１３】
また、ＩHと燃料油のαaは下式（３）の関係を満たすことが好ましい。
−４  ≦  （ＩH−５）×（αa−０.１４）  ≦  ５        （３）
（ＩH−５）×（αa−０.１４）は、より好ましくは−１.８〜３、さらに好ましくは−１.６〜２.５、特に好ましくは−１.２〜１.５である。
αaが大きくなるのに従って流動性向上剤の添加量は増大するが、その際の通油性が向上する点から、上記範囲が好ましい。
さらに、（ＩH）と（ＷA）が下式（４）の関係を満たすことが好ましい
２５０×ＷA＋ＩH  ≦  ３５                  （４）
２５０×ＷA＋ＩHは、より好ましくは３０以下、さらに好ましくは２５以下、特に好ましくは２０以下である。
上記範囲とすることで通油性が向上する点で好ましい。
【００１４】
（Ａ）の分岐度は、好ましくは４％以下、さらに好ましくは３％以下、特に好ましくは２．５％以下、とりわけ好ましくは２．２％以下である。尚、分岐度とは、（ａ）および（ｂ）のビニル基由来のメチレン基、メチン基の総個数に対する枝分かれによって生じたメチル基の個数の百分率である。
分岐度は1Ｈ-ＮＭＲによって求めることができる。
たとえばエチレンと酢酸ビニルの共重合体の場合は、０．８〜０．９ｐｐｍのピーク強度[1]（分岐メチル基由来）と、１．０〜１．９ｐｐｍのピーク強度[2]（エチレン由来のビニルメチレンおよびメチン、ならびに酢酸ビニルのビニルメチレン由来）と、２．０ｐｐｍ付近のピーク強度[3]（酢酸ビニルのアセチルメチル基由来）と４．７〜５．０ｐｐｍのピーク強度[4]（酢酸ビニルのビニルメチン由来）から下式のよって算出する。
分岐度(％)  ＝  [1]／３÷｛（[2]−[1]／３）／２＋[1]／３＋[4]｝×１００酢酸ビニル以外のカルボン酸ビニルを含有する場合は、カルボン酸基由来のピークが[1]および[2]と重なる場合がある。その場合はカルボン酸基のカルボニル基の隣の炭素に結合しているプロトンのピークの強度[5]（２．０〜２．３ｐｐｍ）および４．７〜５．０ｐｐｍのピーク強度[4]（脂肪酸ビニルのビニルメチン由来）からカルボン酸ビニルの含有量を求め、そのモル比から[1]および[2]と重なっているカルボン酸基の吸収を減じて算出する。
α-オレフィンを含有している場合は、1Ｈ-ＮＭＲでは分岐とα-オレフィンの区別が困難なので、重合時の仕込量と反応率からα-オレフィンの共重合比を算出し、そのモル比から[1]および[2]と重なっているα-オレフィン側鎖の吸収を減じて算出する。
【００１５】
（Ａ）の重量平均分子量は好ましくは１，０００〜１００，０００、さらに好ましくは３，０００〜５０，０００である。重量平均分子量は標準物質にポリスチレンを用いたゲルパーミエーションクロマトグラフィー（ＧＰＣ）により、ポリスチレン換算分子量として測定することが出来る。
【００１６】
（Ａ）の５％ケロシン溶液の曇点は、好ましくは＋３０〜−１０℃、さらに好ましくは＋２５〜−５℃、特に好ましくは＋２５〜０℃である。低温流動性の観点から−１０℃以上が好ましく、通油性の観点から＋３０℃以下が好ましい。
なお（Ａ）の曇点は、（Ａ）を５％の濃度になるようにケロシンに溶解（必要により加温して溶解）した後、徐々に冷却（０．５℃／分）し、溶液が白濁し始める温度を読み取ることにより測定できる。
（Ａ）の溶解度パラメーター（ＳＰ値）は、低温流動性および溶解性の観点から、好ましくは８．４〜９．７、さらに好ましくは８．６〜９．５、特に好ましくは８．９〜９．３である。８．４以上にすることで流動性向上効果に優れる点で好ましく、９．７以下にすることで通油性が向上する点で好ましい。
なお、本発明のＳＰ値は、Ｆｅｄｏｒｓ法［Ｐｏｙｍ．Ｅｎｇ．Ｓｃｉ．１４（２）１５２，（１９７４）］によって算出される値である。
【００１７】
（Ａ）は、公知の方法によって得ることができる。例えば前記ビニル単量体類を溶剤中もしくは無溶剤下にラジカル重合することにより得られる。この場合、重合開始剤としては、アゾ系開始剤（例えば、アゾビスイソブチロニトリル、アゾビスバレロニトリルなど）や過酸化物系開始剤（例えば、ジイソプロピルパーカーボネート、ベンゾイルパーオキシド、クミルパーオキシド、ラウリルパーオキシド、ジt-ブチルパーオキサイドなど）を用いることができる。
重合溶剤としては、脂肪族炭化水素（ヘキサン、ヘプタン、オクタン、シクロヘキサンなど）、芳香族炭化水素［トルエン、キシレン、エチルベンゼン、炭素数９の芳香族混合溶剤（トリメチルベンゼン、エチルトルエンなどの混合物）、炭素数１０〜１１の芳香族混合溶剤など］、ケトン（アセトン、メチルエチルケトン、メチルイソブチルケトンなど）などが挙げられる。これらの重合溶剤は重合完了後留去することもできるが、そのまま（Ａ）を溶液状にするための溶剤として使用することもできる。
また、共重合組成分布を小さくするために、重合中に各単量体の比率が一定になるように重合率の進行に合わせてモノマーを滴下することも有効である。分岐度を小さくするためには、重合温度を低く（通常３０〜３００℃、好ましくは３０〜１６０℃）するとともに、連鎖移動剤を併用することも有効である。連鎖移動剤としては公知のメルカプタン類（ブチルメルカプタン、ラウリルメルカプタンなど）、２級アルコール（イソプロピルアルコール、s-ブタノールなど）、置換芳香族化合物（トルエン、キシレン、クメンなど）、アルデヒド類（プロピオンアルデヒドなど）などが使用できる。
また、必要によりヘキサン不溶分を特定の範囲にするために、重合体の一部が析出する温度で、必要な重合体を分別して（Ａ）を得ることもできる。例えば、重合体をヘキサン、ヘプタン、シクロヘキサンなどの溶剤に溶解した後、所定温度に温調し遠心分離器を用いて可溶分と不溶分を分離する。その後脱溶剤することで所望のヘキサン不溶分に分別した重合体（Ａ）が得られる。
【００１８】
（Ａ）の具体例としては以下のものなどが挙げられる。
▲１▼エチレン／酢酸ビニル（モル比８２／１８）共重合体
▲２▼エチレン／酢酸ビニル／ネオデカン酸ビニル（モル比８２／１７／１）共重合体
▲３▼エチレン／酢酸ビニル／2-エチルヘキサン酸ビニル（モル比８３／１５／２）共重合体、
▲４▼エチレン／4-メチルペンテン-1共重合体、
▲５▼エチレン／酢酸ビニル／4-メチルペンテン-1共重合体、
▲６▼エチレン／アクリル酸メチル共重合体、
▲７▼前記▲１▼〜▲６▼のヘキサンによる分別物。
【００１９】
本発明の燃料油組成物においては、（Ａ）以外のその他の添加剤を含有させることもできる。
その他の添加剤としては、たとえば、ワックス分散剤（フマル酸ジアルキル/酢酸ビニル共重合体、フマル酸ジアルキル/プロピレン共重合体など）、腐食防止剤（ドデシルアミンのエチレンオキサイド付加物、オクチルアミン、脂肪族アミンおよびその塩、有機リン酸エステル、有機スルホン酸塩、アルケニルコハク酸系防錆剤、アルケニルコハク酸のエステル系防錆剤など）、清浄分散剤（ジブチルアミンのエチレンオキサイド付加物、ブタノールのエチレンオキサイド付加物など）、潤滑性向上剤（高級脂肪酸およびそのグリセリンエステル、ソルビタンモノオレート、グリセリンモノオレートなど）、セタン価向上剤（アルキル硝酸エステル類、アミルナイトレート、イソプロピルナイトレートなど）、酸化防止剤（ヒンダードフェノール類、サリチリデン誘導体など）、その他消泡剤、燃焼性向上剤、導電性付与剤、および他の流動性向上剤（ポリアルキルメタクリレート、ポリオールの脂肪酸エステルなど）などが挙げられる。
その他の添加剤の使用量は、燃料油組成物の全重量に基づいて、通常０〜１０，０００ｐｐｍ、好ましくは１０〜５，０００ｐｐｍになるような量である。
【００２０】
【実施例】
以下に実施例および製造例により本発明を詳細に説明するが、本発明はこれに限定されるものではない。なお、部はいずれも重量部を表す。
【００２１】
製造例１
温度計および撹拌装置の付いたガラス製フラスコに、エチレン／酢酸ビニル／ネオデカン酸ビニル共重合体（８３／１６／１モル％、分岐度２．９、Ｍｎ４０００、Ｍｗ７３００）２００部とヘキサン８００部を加え、６０℃にて撹拌し溶解した。次いで、これを−２０℃にて４時間静置後、−２０℃にて遠心分離（１０,０００rpm×３０分間）し、不溶分を単離した。得られた不溶分を１５０℃にて減圧乾燥し、重合体(１)１２４部を得た。重合体(１)の分析値を表１に示す。
撹拌装置、加熱装置および温度計を備えたガラス製容器に、重合体(１)６５０部、および希釈剤として炭素数１０〜１１の石油系芳香族混合溶剤（初留点１８２℃〜終点２０４℃）３５０部を加え、１００℃にて均一溶解して、流動性向上剤組成物(Ｔ１)を得た。
【００２２】
製造例２
耐圧管状反応器に、エチレン５３３部、酢酸ビニル３６０部、ネオデカン酸ビニル１０７部、プロピオンアルデヒド４０部および「パーロイルＩＰＰ−５０」０．５部の混合物を供給し、１２０℃、１１０ＭＰａ、滞留時間３分の条件下で重合した。重合終了後、未反応のモノマーを減圧乾燥により除去し、重合体(２)を得た。重合体(２)の分析値を表１に示す。
重合体(２)を実施例１と同様に炭素数１０〜１１の石油系芳香族混合溶剤に均一溶解して、流動性向上剤組成物(Ｔ２)を得た。
【００２３】
製造例３
原料モノマーの比率を、エチレン５０６部、酢酸ビニル３１２部、ネオデカン酸ビニル１８２部に代える以外は製造例２と同様にして重合し、重合体(３)を得た。重合体(３)の分析値を表１に示す。
重合体(３)を実施例１と同様に炭素数１０〜１１の石油系芳香族混合溶剤に均一溶解して、流動性向上剤組成物(Ｔ３)を得た。
【００２４】
製造例４および５
撹拌装置、加熱装置、温度計、窒素吹き込み管を備えたガラス製反応器に、エチレン／酢酸ビニル共重合体（９６．５／３．５モル％、分岐度３．４、Ｍｎ２６００、Ｍｗ６６００）５００部およびジ2-エチルヘキシルフマレート５００部を加え、窒素雰囲気とし、１５５℃に昇温した。これに１５５℃にてジータシャリーブチルパーオキサイド２０部およびラウリルメルカプタン１．７部を２時間で滴下した。滴下終了後さらに２時間１５５℃で反応し、重合体(３)を得た。
重合体(４)は上記エチレン／酢酸ビニル共重合体にジ2-エチルヘキシルフマレートがグラフトした共重合体であった。重合体(４)の分析値を表１に示す。
市販のエチレン／酢酸ビニル／ネオデカン酸ビニル共重合体［８４／１４／２モル％、分岐度４．２、Ｍｎ３２００、Ｍｗ７５００、＋１０℃におけるヘキサン不溶分７重量％、−２０℃におけるヘキサン不溶分４３重量％］を重合体(５)とする。重合体(５)の分析値を表１に示す。
重合体(４)６５部、重合体(５)５８５部および炭素数１０〜１１の石油系芳香族混合溶剤（初留点１８２℃〜終点２０４℃）３５０部を実施例１と同様に均一溶解し、流動性向上剤組成物(Ｔ４)を得た。
重合体の比率を重合体(４)１９５部、重合体(５)４５５部に変える以外は同様にして、流動性向上剤組成物(Ｔ５)を得た。
【００２５】
製造例６
市販のエチレン／酢酸ビニル共重合体［８５／１５モル％、分岐度３．２、Ｍｎ３３００、Ｍｗ８３００、＋１０℃におけるヘキサン不溶分１８重量％、−２０℃におけるヘキサン不溶分５２重量％］を重合体(６)とする。重合体(６)の分析値を表１に示す。
重合体(６)を実施例１と同様に炭素数１０〜１１の石油系芳香族混合溶剤に均一溶解し、流動性向上剤組成物(Ｔ６)を得た。
【００２６】
【表１】
0003824961.tif 000002
【００２７】
【表２】
0003824961.tif 000003
【００２８】
実施例１〜２０、比較例１〜４
表３に示す性状の燃料１〜燃料５のいずれかの燃料油（軽油）に、表２に示した添加剤組成物を表４に示した添加量加えて、４０℃にて均一に混合することにより、本発明の燃料油組成物および比較燃料油組成物を得た。
各燃料油組成物について以下の評価を行うことにより、低温流動性と通油性を評価した。
低温流動性は、ＰＰ［流動点（℃）：ＪＩＳ  Ｋ２２６９  ３に記載の方法］とＣＦＰＰ［低温濾過器目詰まり点（℃）：ＪＩＳ  Ｋ２２８８に記載の方法］を測定することにより評価した。
また、通油性は、メンブランフィルター（孔径５μｍ、フィルター径１３ｍｍφ）を付した加圧濾過器に、５℃に温調した評価油をポンプにて毎分２０ｍＬの流量で送液し、その濾過圧が０.１ＭＰａに到達するまでの通油時間をもって評価した。
その結果を表５に示す。これから明らかなように本発明の燃料油組成物は、非常に優れた低温流動性を示すとともに、通油性にも優れる。
【００２９】
【表３】
0003824961.tif 000004
【００３０】
【表４】
0003824961.tif 000005
【００３１】
【表５】
0003824961.tif 000006
【００３２】
【発明の効果】
本発明による燃料油組成物は、高硫黄含量の燃料油からなる燃料油組成物のみならず、とりわけ低硫黄含量の燃料油からなる燃料油組成物であっても、低温流動性に優れ、かつ通油性の問題のない燃料油組成物である。